(57)【特許請求の範囲】
【請求項１】
酸化チタンゾル中に銅イオン担持酸化タングステン粒子を均一に分散させた溶液に尿素を溶解させた後、尿素を熱分解することにより、銅イオン担持酸化タングステンの表面に酸化チタンを析出させ担持することを特徴とする、酸化チタンと銅イオンが担持された酸化タングステン光触媒の製造方法。
【請求項２】
尿素の熱分解を６０〜９５℃で行う請求項１に記載の酸化チタンと銅イオンが担持された酸化タングステン光触媒の製造方法。
【請求項３】
銅イオン担持酸化タングステン粒子１００質量部に対して尿素を５〜２０質量部添加する請求項１または２に記載の酸化チタンと銅イオンが担持された酸化タングステン光触媒の製造方法。
【請求項４】
前記酸化チタンゾルが、四塩化チタン水溶液を６０℃以上の熱水に混合し加水分解させることにより製造される水分散型酸化チタンゾルである請求項１〜３のいずれかに記載の酸化チタンと銅イオンが担持された酸化タングステン光触媒の製造方法。
【請求項５】
前記酸化チタンが、酸化タングステン上に１〜１００ｎｍの大きさで島状に担持されている請求項１〜４のいずれかに記載の酸化チタンと銅イオンが担持された酸化タングステン光触媒の製造方法。
【請求項６】
酸化チタンゾル中に銅イオン担持酸化タングステン粒子を均一に分散させた溶液に尿素を溶解させた後、尿素を熱分解することにより、銅イオン担持酸化タングステンの表面に酸化チタンを析出させ担持させてなり、大気中で中心波長３６５ｎｍの紫外線を照度１ｍＷ／ｃｍ2にて７２時間照射した後における拡散反射率（波長７００ｎｍ）の変化が３％未満であることを特徴とする酸化チタンと銅イオンが担持された酸化タングステン光触媒。
【請求項７】
銅イオンの担持量が、酸化タングステン１００質量部に対し金属（Ｃｕ）換算で０．０１〜０．０６質量部である請求項６に記載の酸化チタンと銅イオンが担持された酸化タングステン光触媒。
【請求項８】
酸化チタンと銅イオンを担持した酸化タングステンの質量比が、１：９９〜２０：８０である請求項６または７に記載の酸化チタンと銅イオンが担持された酸化タングステン光触媒。
【請求項９】
前記酸化チタンの結晶型が、アナターゼ型及び／またはブルッカイト型である請求項６〜８のいずれかに記載の酸化チタンと銅イオンが担持された酸化タングステン光触媒。
【請求項１０】
前記酸化チタンが、酸化タングステン上に１〜１００ｎｍの大きさで島状に担持されている請求項６〜９のいずれかに記載の酸化チタンと銅イオンが担持された酸化タングステン光触媒。
【発明の詳細な説明】
【技術分野】
【０００１】
本発明は酸化チタンと銅イオンを担持した酸化タングステン光触媒及びその製造方法に関する。さらに詳しく言えば、４００ｎｍ以上の可視光線の照射下における触媒活性が高く、長時間変色することなく触媒性能が持続し、抗菌、抗ウィルス、消臭、防臭、大気の浄化、水質の浄化等に有用な、酸化チタンと銅イオンを担持した酸化タングステン光触媒、及びその製造方法に関する。
【背景技術】
【０００２】
酸化チタンは、光触媒として幅広く知られている物質であるが、紫外線のない場所ではほとんど機能しない。そのため、可視光線を利用できる酸化タングステン光触媒に関する研究が広く行われている。
【０００３】
酸化タングステン粒子を単独で使用した光触媒は、可視光線が照射されると、光励起により価電子帯と伝導帯にそれぞれ正孔と電子が生成するが、伝導帯が酸素の酸化還元準位よりも低く、伝導帯に励起された電子では酸素の還元ができず、活性酸素種の生成量が不十分なものとなるため、可視光線が照射される環境下では光触媒活性を示さない。
そこで、可視光線照射下での触媒活性を向上させる試みとして、酸化タングステン表面に助触媒を担持した触媒が提案されている。例えば、白金を担持させたものは、可視光線照射下で光触媒活性を発現できる（特開２００９−１６０５６６号公報（特許文献１））。しかし、白金のような貴金属は、その希少性からコストが高いという問題がある。一方、比較的安価な銅を銅イオンまたは酸化銅として担持させた、可視光照射下で光触媒活性を発現できる酸化タングステン光触媒が提案されている（特開２００８−１４９３１２号公報（特許文献２）、特開２００９−２２６２９９号公報（特許文献３））。
【０００４】
また、光触媒活性を高めるために、他の光触媒を組み合わせる試みも行われている。例えば、窒素ドーピング酸化チタンと酸化タングステンを組み合わせたもの、及び酸化鉄を担持した酸化チタンと酸化タングステンを担持したゼオライトを組み合わせたもの（光触媒体）が、高い光触媒活性を示すことが開示されている（特開２００７−９８２９４号公報（特許文献４））。さらに、酸化チタン及び酸化タングステンを共存させ、少なくともその一方にＣｕ、Ｐｔ、Ａｕ、Ｐｄ、Ａｇ、Ｆｅ、Ｎｂ、Ｒｕ、Ｉｒ、Ｒｈ及びＣｏから選ばれる少なくとも１種の金属原子を含有する電子吸引性物質またはその前駆体を担持させた光触媒体も提案されている（特開２０１１−２０００９号公報（特許文献５））。しかし、特許文献４及び５の光触媒体では、２種の光触媒の混合を、乾式または湿式での単純な混練法により行っているため、ナノ粒子である酸化チタンと酸化タングステンをナノレベルで均一に混合するのが困難であり、結果として高い活性は得られていない。
【０００５】
また、光触媒は、光照射下で使用していると、触媒自身が劣化し、また助触媒の金属粒子が凝集するなどして光触媒が変色することがあり、その対応策が必要となる。
【先行技術文献】
【特許文献】
【０００６】
【特許文献１】特開２００９−１６０５６６号公報
【特許文献２】特開２００８−１４９３１２号公報
【特許文献３】特開２００９−２２６２９９号公報
【特許文献４】特開２００７−９８２９４号公報
【特許文献５】特開２０１１−２０００９号公報
【発明の概要】
【発明が解決しようとする課題】
【０００７】
酸化タングステンと酸化チタンの複合触媒では、高い活性を発現するために、酸化タングステンに酸化チタンを高分散状態で担持する必要があるが、乾式法や湿式法による単純な混練では、混合状態が不均一になりやすく、結果として高活性の光触媒にならないという問題がある。また、長期間光触媒を使用していると、触媒が劣化し、また助触媒の金属粒子が凝集するなどして、光触媒が変色するという問題がある。
従って、生産性が高く、可視光照射下での光触媒活性が高く、かつ変色が少ない酸化チタンと酸化タングステン複合触媒の開発が望まれている。
【０００８】
本発明は、このような状況下において生産性が高く、使用条件下での変色が少なく、可視光照射下において高い触媒活性を発現し得る、酸化チタンと酸化タングステンとの複合系光触媒、及びその製造方法を提供することを目的とする。
【課題を解決するための手段】
【０００９】
本発明者らは、前記目的を達成するために、鋭意研究を重ねた結果、銅イオンを担持した酸化タングステン粒子に酸化チタンを複合化して、銅イオンと酸化チタンを担持した酸化タングステン光触媒を製造するに際して、酸化チタンゾル中に尿素を共存させ、加熱して尿素を加水分解処理することにより、酸化チタンを高分散状態のままで酸化タングステン上に均一に担持でき、可視光照射下での触媒活性が従来のものに比べて２〜４倍向上し、かつ使用条件下での変色が少ない、酸化チタンと銅イオンを担持した酸化タングステン光触媒を効率よく製造できることを見出し、本発明を完成した。
【００１０】
なお、本明細書において、光触媒とは、半導体の性質を有し、バンドギャップ以上の光を吸収することによって正孔と電子を生成し、それらが化学反応に関与することにより触媒作用を示す物質を指す。また、助触媒とは、光触媒により生成する正孔または電子を捕捉する、反応基質の吸着量を増加させる、または光触媒表面で起こる化学反応の活性化エネルギーを下げる役割をする物質を指す。４００ｎｍ以上の可視光を照射する場合、酸化チタンは光触媒として機能せず、酸化タングステンのみが光触媒として機能し、酸化チタン及び銅イオンは助触媒として機能する。
【００１１】
すなわち、本発明は、以下の［１］〜［５］の酸化チタンと銅イオンを担持した酸化タングステン光触媒の製造方法、及び［６］〜［１０］の酸化チタンと銅イオンを担持した酸化タングステン光触媒を提供する。
［１］酸化チタンゾル中に銅イオン担持酸化タングステン粒子を均一に分散させた溶液に尿素を溶解させた後、尿素を熱分解することにより、銅イオン担持酸化タングステンの表面に酸化チタンを析出させ担持することを特徴とする、酸化チタンと銅イオンが担持された酸化タングステン光触媒の製造方法。
［２］尿素の熱分解を６０〜９５℃で行う前項１に記載の酸化チタンと銅イオンが担持された酸化タングステン光触媒の製造方法。
［３］銅イオン担持酸化タングステン粒子１００質量部に対して尿素を５〜２０質量部添加する前項１または２に記載の酸化チタンと銅イオンが担持された酸化タングステン光触媒の製造方法。
［４］前記酸化チタンゾルが、四塩化チタン水溶液を６０℃以上の熱水に混合し加水分解させることにより製造される水分散型酸化チタンゾルである前項１〜３のいずれかに記載の酸化チタンと銅イオンが担持された酸化タングステン光触媒の製造方法。
［５］前記酸化チタンが、酸化タングステン上に１〜１００ｎｍの大きさで島状に担持されている前項１〜４のいずれかに記載の酸化チタンと銅イオンが担持された酸化タングステン光触媒の製造方法。
［６］尿素を含む酸化チタンゾル中に銅イオン担持酸化タングステン粒子を分散させた後、尿素を熱分解することによって、銅イオン担持酸化タングステンの表面に酸化チタンを均一に担持させてなり、大気中で中心波長３６５ｎｍの紫外線を照度１ｍＷ／ｃｍ2にて７２時間照射した前後における拡散反射率（波長７００ｎｍ）の変化率が３％未満であることを特徴とする酸化チタンと銅イオンが担持された酸化タングステン光触媒。
［７］銅イオンの担持量が、酸化タングステン１００質量部に対し金属（Ｃｕ）換算で０．０１〜０．０６質量部である前項６に記載の酸化チタンと銅イオンが担持された酸化タングステン光触媒。
［８］酸化チタンと銅イオンを担持した酸化タングステンの質量比が、１：９９〜２０：８０である前項６または７に記載の酸化チタンと銅イオンが担持された酸化タングステン光触媒。
［９］前記酸化チタンの結晶型が、アナターゼ型及び／またはブルッカイト型である前項６〜８のいずれかに記載の酸化チタンと銅イオンが担持された酸化タングステン光触媒。
［１０］前記酸化チタンが、酸化タングステン上に１〜１００ｎｍの大きさで島状に担持されている前項６〜９のいずれかに記載の酸化チタンと銅イオンが担持された酸化タングステン光触媒。
【発明の効果】
【００１２】
本発明によれば、使用条件下での変色が少なく、可視光照射下において高い触媒活性を発現する酸化チタンと銅イオンを担持した酸化タングステン光触媒を生産性よく提供することができる。
【図面の簡単な説明】
【００１３】
【図１】実施例１の酸化チタンと銅イオンを担持した酸化タングステン光触媒の走査型電子顕微鏡による二次電子像写真である。
【図２】実施例１の酸化チタンと銅イオンを担持した酸化タングステン光触媒の走査型電子顕微鏡による反射電子像写真である。
【図３】実施例１の酸化チタンと銅イオンを担持した酸化タングステン光触媒の紫外線照射前と紫外線照射後の拡散反射スペクトル、及び比較例２の酸化チタンと銅イオンを担持した酸化タングステン光触媒の紫外線照射後の拡散反射スペクトルである。
【発明を実施するための形態】
【００１４】
以下、本発明の酸化チタンと銅イオンを担持した酸化タングステン光触媒の製造方法について説明する。
本発明の酸化チタンと銅イオンを担持した酸化タングステンの製造方法は、銅イオンを担持した酸化タングステン粒子を分散させた弱酸性の溶液である酸化チタンゾルを弱塩基性の溶液に変化させることにより銅イオン担持酸化タングステンに酸化チタンを複合化処理する工程（複合化工程）、及びその後の遠心ろ過などによって固液分離する工程（脱水工程）からなる。
【００１５】
複合化工程：
［銅イオン担持工程］
酸化タングステンとしては、タングステンが４価と６価の間の価数を持つ複数のものが知られているが、本発明では、粒子状のＷＯ3を用いることが好ましい。酸化タングステン粒子の調製方法としては、タングステン酸ナトリウム、タングステン酸カルシウム、タングステン酸アンモニウムなどのタングステン酸塩の水溶液を加温し、塩酸や硝酸を混合してタングステン酸を得た後、洗浄、乾燥、焼成を行って得る方法が挙げられる。またタングステン酸アンモニウムを熱分解して酸化タングステン粒子を得ることもできる。
【００１６】
酸化タングステンを銅イオンで修飾し、銅イオン担持酸化タングステンを得る方法（銅イオン担持工程）としては、例えば酸化タングステン粉末を、銅二価塩（塩化銅、酢酸銅、硫酸銅、硝酸銅など）、好ましくは塩化銅（II）の極性溶媒溶液(好ましくは水溶液)に加え混合して、乾燥処理し、酸化タングステン表面に銅イオンを担持させる方法を用いることができる。
【００１７】
銅イオンの担持量は、酸化タングステン１００質量部に対し金属（Ｃｕ）換算で０．０１〜０．０６質量部が好ましく、０．０２〜０．０６質量部がより好ましく、０．０２〜０．０４質量部が最も好ましい。
担持量が０．０１質量部以上であることで光触媒とした際の光触媒能が良好なものとなる。０．０６質量部以下であることで、銅イオンの凝集が起こりにくく、光触媒とした際の光触媒能が低下するのを防ぐことができる。
【００１８】
［複合化処理工程］
複合化処理工程では、銅イオン担持酸化タングステンに酸化チタンを担持させる。
酸化チタンとしては、含水酸化チタン、水酸化チタン、チタン酸、アモルファス、アナターゼ型結晶、ブルッカイト型結晶、ルチル型結晶等の酸化チタンが用いられる。これらの中で、一般的に高比表面積を持つ微粒子で得られやすいアナターゼ型結晶、またはブルッカイト型結晶が好ましい。
【００１９】
具体的には、銅イオン担持酸化タングステン粒子を酸化チタンゾルに分散させた後、分散液のｐＨをｐＨ４程度の弱酸性域からｐＨ９程度の弱塩基性へ変化させることにより、酸化チタンの分散性が低下し、酸化タングステン粒子表面に吸着されることによって、酸化チタンを複合化させる。ｐＨを変化させない場合には、酸化チタンと酸化タングステンとの複合化が十分に起こらず、活性が低い複合粒子になる。
【００２０】
ｐＨの変化は、酸化チタンゾル中において場所によってｐＨが異ならないように、均一に進むように操作することが重要である。銅イオン担持酸化タングステン粒子が分散した酸化チタンゾル溶液に水酸化ナトリウム、アンモニア、エチレンジアミン等の塩基性物質を加えると、添加点のｐＨのみが上昇するというようなｐＨ変化が局所的に生じ、酸化チタンのみからなる凝集物の生成が支配的に進行し、酸化タングステンと酸化チタンの複合が不均一となり、活性が低い複合粒子になる。
【００２１】
本発明において、溶液全体のｐＨを均一に変化させる手法として、尿素加水分解法が採用できる。尿素加水分解法は、酸化チタンゾル中に均一に溶解した尿素が分解することにより溶液内のｐＨを部分的な片寄りなく変化させることができる上、加水分解生成物が光触媒の不純物にならないアンモニアと二酸化炭素であるため好ましい。これらの方法によって、銅イオン担持酸化タングステン上に酸化チタンを高分散状態で担持することができる。
【００２２】
尿素を溶解する温度は、室温〜４０℃が好ましい。４０℃を超えると添加した途端に尿素が分解してしまう。
尿素の熱分解温度は、特に制限されないが、６０〜９５℃が好ましく、８０〜９５℃がより好ましい。６０℃以上に加熱することにより尿素の熱分解が効率よく起こり、溶液のｐＨ変化を速やかに進行させることができる。
【００２３】
尿素の添加量は、特に制限されないが、銅イオン担持酸化タングステン１００質量部に対して５〜２０質量部が好ましく、１０〜１５質量部がより好ましい。２０質量部より多く存在していても、溶液のｐＨが大きく変化しないため、２０質量部より多く加える必要はない。５質量部より少ない場合は、溶液のｐＨ変化が少ないため、複合化が十分に進行しない。
【００２４】
複合化時間としては、３０分以上が好ましく、１時間以上がより好ましい。３０分以上で処理することにより、複合化が均一に進行する。また、１時間以上で処理することにより、尿素の殆どが分解して二酸化炭素とアンモニアとなり、不活化の原因となる不純物の影響が少なくなるため好ましい。
【００２５】
銅イオンを担持した酸化タングステンに複合化させる酸化チタンとしては、比表面積の大きい微粒子を用いることが好ましい。酸化チタンのＢＥＴ法での比表面積は、特に制限されないが、１００ｍ2／ｇ以上が好ましく、１５０ｍ2／ｇ以上がさらに好ましく、３００ｍ2／ｇ以上が最も好ましい。比表面積が１００ｍ2／ｇ以上であると、銅担持酸化タングステン上に酸化チタンが高分散状態に担持され、高活性の光触媒となる。
【００２６】
本発明で使用する酸化チタン分散液（酸化チタンゾル）としては、触媒活性低下の原因となるコンタミネーションを考慮すると、シリカやアルミナなどの無機化合物やヒドロキシカルボン酸などの有機化合物を分散剤として使用していないものが好ましい。
【００２７】
酸化チタンゾルの製造方法としては、例えば、塩化チタン等の水溶液を加水分解することによって、酸化チタンゾル（スラリー）を得ることができる。加水分解時の溶液の条件を変えることによって、任意の大きさ、結晶形に作りわけて高分散性の微粒子アナターゼ型酸化チタンゾル、またはブルッカイト型酸化チタンゾルを得ることができる。
【００２８】
高分散性の微粒子アナターゼ型酸化チタンゾルは、液相法で四塩化チタンを加水分解して酸化チタンゾルを製造する方法において、８０℃以上の水に、その温度を維持しながら四塩化チタン水溶液を６０秒以内に混合し、その後１５分以内に６０℃未満に冷却することにより製造することができる。
【００２９】
酸化チタンの分散性は、ＢＥＴ比表面積から換算した平均１次粒子径（ＤBET）と動的光散乱法によって測定した５０％累積個数粒度分布径（Ｄ５０DLS）との関係を示す次式（１）
【数１】
0005209130.tif 000002
の係数ｋで評価することができ、係数ｋが５未満、さらに好ましくは２未満、最も好ましくは１．５未満で非常に高い分散性を持つことになる。
【００３０】
平均１次粒子径（ＤBET）（ｎｍ）は、ＢＥＴ１点法により、酸化チタンの比表面積Ｓ（ｍ2／ｇ）を測定し、下式（２）
【数２】
0005209130.tif 000003
より算出する。ここでρは酸化チタンの密度（ｇ／ｃｍ3）を示し、アナターゼ型結晶を主成分とするときはρ＝４と近似する。
【００３１】
動的光散乱法による平均粒子径の測定には、動的光散乱法粒度測定装置（大塚電子（株）製，ＥＬＳＺ−２）を使用し、酸化チタンゾルの固形分濃度が２質量％になるように調整した後、ｐＨメーター（（株）堀場製作所製Ｄ−５１）でモニターしながら塩酸でｐＨを３．５（２５℃）に調整し、粒度分布を測定して５０％累積個数粒度分布径（Ｄ５０DLS）の値を得ることができる。
【００３２】
ブルッカイト型酸化チタンゾルは、四塩化チタン水溶液を熱水中に投入することにより加水分解して作ることができ、加水分解及び熟成温度を６０〜１００℃とし、熱水中へ四塩化チタン水溶液を滴下する速度を０．６ｇ／分から２．１ｇ／分とすることで得ることができる。
【００３３】
ブルッカイト型結晶の含有量は、１０質量％の酸化ニッケルを内標準物質として用いたリートベルト解析で求めることが可能である。各結晶の存在比をパナリティカル（Panalytical）社のX' Pert High Score Plusプログラム中のリートベルト解析ソフトにて求めることができる。
【００３４】
（２）脱水工程：
脱水工程では、銅イオン担持酸化タングステンを酸化チタンと複合化させた後の分散液をろ過などによって固液分離する。これにより、余分な溶媒を除去することができ、乾燥時間を大きく短縮できる。
【００３５】
脱水工程における固液分離法では、遠心分離機を使用するが、スパークラフィルター、フィルタープレス、シュナイダーフィルター、固液分離機などを用いても良い。ろ布の材質は特に制限がないが、通気度０．０５〜３cc/cm2/secのものが好ましい。通気度が０．０５cc/cm2/sec以上あることで、速やかに固液分離することができる。一方、３cc/cm2/secを超える粗いろ布であると、ロスが多くなるため好ましくない。
【００３６】
［酸化チタンと銅イオンが担持された酸化タングステン光触媒］
本発明の酸化チタンと銅イオンが担持された酸化タングステン光触媒は、上述の本発明の製造方法により得ることができる。
すなわち、本発明の酸化チタンと銅イオンが担持された酸化タングステン光触媒は尿素を含む酸化チタンゾル中に銅イオン担持酸化タングステン粒子を分散させた後、尿素を熱分解することによって、銅イオン担持酸化タングステンの表面に酸化チタンを均一に担持させてなり、大気中での紫外線照射前後における拡散反射率（波長７００ｎｍ）の変化率が３％未満であることを特徴とし、色調の変化が見られない。なお、紫外線照射の条件は実施例に記載の通りである。
【００３７】
なお、上記拡散反射率の変化率（Ｙ％）は、紫外線照射前の拡散反射率をＡ％、紫外線照射後の拡散反射率をＢ％としたとき、下記式（３）で算出される値である。
【数３】
0005209130.tif 000004
【００３８】
本発明の酸化チタンと銅イオンが担持された酸化タングステン光触媒が、大気中での紫外線照射前後で、分光光度計による７００ｎｍにおける拡散反射率の変化率が低く色調が変化しにくい理由は必ずしも明らかではないが、銅イオン担持酸化タングステンに酸化チタンを複合化させると同時に、尿素の分解で発生するアンモニアによりケミカルエッチングが行われていることによると考えられる。
【００３９】
銅イオン担持酸化タングステン上の酸化チタンの担持量は、１〜２０質量％が好ましく、１〜１５質量％がより好ましい。担持量が１質量％以上あることで光触媒とした際の光触媒機能を良好なものとすることができる。担持量が２０質量％より多くなると、酸化タングステンの可視光領域の光吸収を阻害することになり、光触媒活性を低下させることになる。
【００４０】
本発明の酸化チタンと銅イオンが担持された酸化タングステン光触媒は、酸化チタンが銅イオン担持酸化タングステン上で島状に担持されていることが好ましい。島の大きさは１〜１００ｎｍが好ましく、１〜５０ｎｍの大きさがより好ましい。５０ｎｍより小さい島状に担持することによって、酸化チタンの助触媒機能が高くなる。島の大きさが１００ｎｍより大きくても、また島状でない場合でも、酸化タングステンと酸化チタンとの接点部が小さくなるため、電荷移動の効率が悪くなる。島の大きさ及び状態は電子顕微鏡による二次電子像観察及び反射電子像観察によって確認することができる。
【００４１】
本発明の酸化チタンと銅イオンが担持された酸化タングステン光触媒は波長４２０ｎｍ以上の可視光下においても高い触媒能を発現し、粉末状のみならず、複合粒子のまま溶媒に再懸濁することにより薄膜等の種々の形態で使用することができる。
【００４２】
本発明の光触媒の機能は、例えば系内に光触媒粉末とアルデヒド類等の有機化合物等の環境に悪影響を与える物質が存在したときに、光照射下において、暗所と比較した場合に有機物の濃度の低下と酸化分解物である二酸化炭素濃度の増加が見られることで確認できる。本発明の光触媒の機能はこれには限定されず、抗菌、抗ウィルス、消臭、防汚、大気の浄化、水質の浄化等の環境浄化のような機能が含まれる。
【実施例】
【００４３】
以下、本発明を参考例、実施例及び比較例により具体的に説明するが、本発明はこれらの例に限定されるものではない。
なお、各例で得られた光触媒粉末の諸特性は以下に示す方法に従って求めた。
【００４４】
（１）二酸化炭素発生速度
密閉式のガラス製反応容器（容量０．５Ｌ）内に、直径１．５ｃｍのガラス製シャーレを配置し、そのシャーレ上に、各実施例、比較例で得られた光触媒粉末０．３ｇを置いた。反応容器内を酸素と窒素との体積比が１：４である混合ガスで置換し、５．２μＬの水（相対湿度５０％相当（２５℃））、５．１％アセトアルデヒド（２５℃・１気圧の標準状態の窒素との混合ガスとして）を５．０ｍＬ封入し、反応容器の外から可視光線を照射した。可視光線の照射には、キセノンランプに、波長４００ｎｍ以下の紫外線をカットするフィルター（商品名：Ｌ−４２，旭テクノグラス）を装着した光源を用いた。アセトアルデヒドの酸化的分解生成物である二酸化炭素の発生速度をガスクロマトグラフィーで経時的に測定した。光触媒活性の評価は１時間あたりの二酸化炭素の発生量で行った。
【００４５】
（２）拡散反射率
＜紫外線の照射条件＞
底面積３６ｃｍ2のシャーレに、酸化チタン、銅イオン共修飾酸化タングステン光触媒粉末３ｇを入れ、瓶の底を押しつけて平らにならした上で（厚さは３ｍｍ程度）、光源としてブラックライトを用い、大気中にてシャーレ上の光触媒粉末に、中心波長３６５ｎｍの紫外線を、照度１ｍＷ／ｃｍ2にて７２時間照射した。照度は、カスタム社製ＬＸ−１３３２で測定した。
【００４６】
＜拡散反射率の測定条件＞
明細書本文に記載の方法に従い、ブラックライトとして、日立社製、機種名「ＦＬ２０Ｓ  ＢＬ」を、分光光度計として、（株）島津製作所製、積分球付の分光光度計、機種名「ＵＶ−２４００ＰＣ」を用い、大気中、中心波長３６５ｎｍの紫外線を７２時間照射前後における波長７００ｎｍの拡散反射率を測定すると共に、拡散反射率の変化率を算出した。
【００４７】
参考例１：銅イオン担持酸化タングステンの調製
酸化タングステン（ＷＯ3）粉末５００ｇを塩化銅水溶液４Ｌ（ＷＯ3１００質量部に対してＣｕとして０．１質量部相当）に添加した。次いで、撹拌しながら９０℃１時間加熱処理を行った後、吸引ろ過にて洗浄回収し、１２０℃で１昼夜乾燥後、メノウ乳鉢にて粉砕し、銅イオンが０．０４質量部担持された銅イオン担持酸化タングステン粉末（Ｃｕ／ＷＯ3）を得た。
ここで、銅イオンの定量はＣｕ／ＷＯ3をＨＣｌ中に分散させて銅イオンを抽出し、ろ過した抽出液を誘導結合プラズマ（ＩＣＰ）分析することによって行った。
なお、銅イオンは、蛍光Ｘ線分析（ＸＲＦ）によっても定量可能である。
【００４８】
参考例２：ブルッカイト型酸化チタンゾルの調製
イオン交換水６９０ｍＬを還流冷却器付きの反応槽に注入し、９５℃に加温してそれを維持した。撹拌速度を３００ｒｐｍに保ちながら、ここに１８質量％四塩化チタン水溶液６０ｇを１ｇ／分の速度で反応槽に滴下した。反応槽中では反応液が滴下直後から、白濁し始めたがそのままの温度で保持し、滴下終了後さらに昇温し沸点付近の温度で６０分間維持した後、室温まで放冷した。その後、反応で生じた塩酸を電気透析装置にて除去し、水分散酸化チタンゾル（粉末のＢＥＴ比表面積：１６７ｍ2／ｇ、ｋ＝１．９）を得た。
【００４９】
参考例３：アナターゼ型酸化チタンゾルの調製
イオン交換水６９０ｍＬを櫛形撹拌機付き反応槽に入れ、９５℃に予熱した。撹拌は３００ｒｐｍに保ちながら、ここに室温の１８質量％四塩化チタン水溶液５０ｇを３０秒間で滴下し、反応槽内で撹拌混合した。投入後も混合液は９５℃を４分間維持した。その反応槽を氷浴中にて、１分未満で５０℃まで冷却した。反応で生じた塩酸を電気透析装置にて除去し、水分散酸化チタンゾル（粉末のＢＥＴ比表面積：３５０ｍ2／ｇ、ｋ＝１．１）を得た。
【００５０】
実施例１：
参考例１で得られた銅イオンが０．０４質量部担持された酸化タングステン粉末４５ｇを、参考例２で得られたＴｉＯ2ゾル５００ｇ（ＴｉＯ2として５ｇ）に懸濁させ、銅イオン担持酸化タングステンに対して９ｇ（２０質量部）の尿素を室温で加え、加熱して９０℃で１時間撹拌した。その後、遠心分離機にて固液分離した後、ケーキを１２０℃で乾燥し、室温まで放冷した後、メノウ乳鉢にて粉砕し、本発明の酸化チタンと銅イオンが担持された酸化タングステン光触媒を得た。
得られた光触媒の電子顕微鏡による二次電子像を図１に示し、反射電子像を図２に示す。図２の反射電子像中の黒色部分が酸化チタンであり、図１と図２から、５０ｎｍ以下の酸化チタンが、酸化タングステンの表面に島状に担持されていることが確認できる。
【００５１】
実施例２：
参考例１で得られた銅イオンが０．０４質量部担持された酸化タングステン粉末４５ｇを、参考例２で得られたＴｉＯ2ゾル５００ｇ（ＴｉＯ2として５ｇ）に懸濁させ、４．５ｇ（１０質量部）の尿素を室温で加え、加熱して９０℃で１時間撹拌した。その後、遠心分離機にて固液分離した後、ケーキを１２０℃で乾燥し、室温まで放冷した後、メノウ乳鉢にて粉砕し、本発明の酸化チタンと銅イオンが担持された酸化タングステン光触媒を得た。
【００５２】
実施例３：
参考例１で得られた銅イオンが０．０４質量部担持された酸化タングステン粉末４５ｇを、参考例３で得られたＴｉＯ2ゾル５００ｇ（ＴｉＯ2として５ｇ）に懸濁させ、９ｇ（２０質量部）の尿素を室温で加え、加熱して９０℃で１時間撹拌した。その後、遠心分離機にて固液分離した後、ケーキを１２０℃で乾燥し、室温まで放冷した後、メノウ乳鉢にて粉砕し、本発明の酸化チタンと銅イオンが担持された酸化タングステン光触媒を得た。
【００５３】
実施例４：
参考例１で得られた銅イオンが０．０４質量部担持された酸化タングステン粉末４５ｇを、参考例３で得られたＴｉＯ2ゾル５００ｇ（ＴｉＯ2として５ｇ）に懸濁させ、４．５ｇ（１０質量部）の尿素を室温で加え、加熱して９０℃で１時間撹拌した。その後、遠心分離機にて固液分離した後、ケーキを１２０℃で乾燥し、室温まで放冷した後、メノウ乳鉢にて粉砕し、本発明の酸化チタンと銅イオンが担持された酸化タングステン光触媒を得た。
【００５４】
実施例５：
参考例１で得られた銅イオンが０．０４質量部担持された酸化タングステン粉末４５ｇを、参考例２で得られたＴｉＯ2ゾル５００ｇ（ＴｉＯ2として５ｇ）に懸濁させ、２．２５ｇ（５質量部）の尿素を室温で加え、加熱して９０℃で１時間撹拌した。その後、遠心分離機にて固液分離した後、ケーキを１２０℃で乾燥し、室温まで放冷した後、メノウ乳鉢にて粉砕し、本発明の酸化チタンと銅イオンが担持された酸化タングステン光触媒を得た。
【００５５】
実施例６：
参考例１で得られた銅イオンが０．０４質量部担持された酸化タングステン粉末４２．５ｇを、参考例２で得られたＴｉＯ2ゾル７５０ｇ（ＴｉＯ2として７．５ｇ）に懸濁させ、９ｇ（２０質量部）の尿素を室温で加え、加熱して９０℃で１時間撹拌した。その後、遠心分離機にて固液分離した後、ケーキを１２０℃で乾燥し、室温まで放冷した後、メノウ乳鉢にて粉砕し、本発明の酸化チタンと銅イオンが担持された酸化タングステン光触媒を得た。
【００５６】
比較例１：
参考例１で得られた、銅イオンが０．０４質量部担持された酸化タングステン光触媒粉末を比較例１の光触媒とした。
【００５７】
比較例２：
参考例１で得られた銅イオンが０．０４質量部担持された酸化タングステン粉末４５ｇを、参考例２で得られたＴｉＯ2ゾル５００ｇ（ＴｉＯ2として５ｇ）に懸濁させ、尿素を添加せずに、加熱して９０℃で１時間撹拌した。その後、遠心分離機にて固液分離した後、ケーキを１２０℃で乾燥し、室温まで放冷した後、メノウ乳鉢にて粉砕し、酸化チタンと銅イオンが担持された比較例２の酸化タングステン光触媒を得た。
【００５８】
比較例３：
参考例１で得られた銅イオンが０．０４質量部担持された酸化タングステン粉末４５ｇを、参考例２で得られたＴｉＯ2ゾル５００ｇ（ＴｉＯ2として５ｇ）に懸濁させ、アンモニアを添加し、ｐＨを９に変化させ、１時間撹拌した。その後、遠心分離機にて固液分離した後、ケーキを１２０℃で乾燥し、室温まで放冷した後、メノウ乳鉢にて粉砕し、酸化チタンと銅イオンが担持された比較例３の酸化タングステン光触媒を得た。
【００５９】
比較例４：
参考例１で得られた銅イオンが０．０４質量部担持された酸化タングステン粉末４５ｇを、参考例３で得られたＴｉＯ2ゾル５００ｇ（ＴｉＯ2として５ｇ）に懸濁させた後、固液分離せずに、１２０℃で静置乾燥し、室温まで放冷した後、メノウ乳鉢にて粉砕し、酸化チタンと銅イオンが担持された比較例４の酸化タングステン光触媒を得た。
【００６０】
以上の実施例１〜６及び比較例１〜４の光触媒粉末について得られた拡散反射率及び二酸化炭素発生速度のデータを表１に示す。
【表１】
0005209130.tif 000005
【００６１】
上記の表１の結果から、本発明の酸化チタンと銅イオンが担持された酸化タングステン光触媒は、銅イオン担持酸化タングステン光触媒（比較例１）と比べて、最大で約４倍の速度で二酸化炭素を生成しており、明らかに光触媒活性が向上している。さらに、紫外線照射後の拡散反射率の変化がほとんどないことがわかる。
【００６２】
また、比較例２〜４では、銅イオン担持酸化タングステン光触媒（比較例１）よりも活性は向上しているが、その効果は２倍にも達しておらず、実施例と比べて活性向上効果は明らかに低い。これは、比較例２〜４では、酸化チタンと酸化タングステンが単に物理的に混合された状態となっており、実施例１〜６のように酸化チタンが酸化タングステン粒子表面に均一に吸着されていないためと考えられる。
【００６３】
酸化チタンと銅イオンが担持された酸化タングステン光触媒における感光は、触媒表面上での銅イオンの拡散、凝集、及び光エネルギーによる還元反応を生じさせる。
【００６４】
図３に実施例１の酸化チタンと銅イオンが担持された酸化タングステン光触媒の紫外線照射前と紫外線照射後の拡散反射スペクトル、及び比較例２の酸化チタンと銅イオンが担持された酸化タングステン光触媒の紫外線照射後の拡散反射スペクトルを示す。図３より、比較例２の紫外光を照射する前の銅イオン担持酸化タングステンの７００ｎｍにおける拡散反射率は９３％であり、その色調は鮮やかな黄色であるが、紫外光照射後の比較例２のサンプルでは、７００ｎｍにおける拡散反射率が８７％となり、色調もくすんだ黄色になる。尿素の熱分解で生じるアンモニアによるケミカルエッチングによる触媒表面の状態変化が銅イオンの拡散、凝集の抑制効果を起こし、非感光特性が付与されることが期待されるが、実施例１のサンプルでは、紫外線を照射しても７００ｎｍにおける拡散反射率が９２％と、光を当てる前と比べてほとんど変化しておらず非感光特性を有していることがわかる。実際の色調においても、実施例１のサンプルでは酸化タングステン由来の黄色い発色を保っていたのに対して、比較例２のサンプルではくすんだ黄色になっていた。
【００６５】
以上から、本発明の酸化チタンと銅イオンが担持された酸化タングステン光触媒は、使用条件下での変色が少なく、生産性が高く、可視光照射下において高い触媒活性を発現し得ることがわかる。
【産業上の利用可能性】
【００６６】
本発明の酸化チタンと銅イオンが担持された酸化タングステン光触媒は、可視光線照射下における触媒活性をより高く発現し得る光触媒であって、抗菌、抗ウィルス、消臭、防臭、大気の浄化、水質の浄化等に有効である。
【図３】
0005209130.tif 000006
【図１】
0005209130.tif 000007
【図２】
0005209130.tif 000008